(57)【要約】微細かつ均一な粒状構造を有するベリリウム／銅金属リングを形成するためのプロセスが、開示される。未加工のＢｅＣｕ鋳造物が、予め鍛造され、ＢｅＣｕビレットを形成するように変化される。ＢｅＣｕビレットは、種々の熱処理および冷却サイクルを受け、有利な材料性質の組み合わせを得る／維持する。概して、ＢｅＣｕビレットは、予熱され、鍛造するステップを介して熱間加工され、再度加熱され、リング圧延するステップを介して再度熱間加工され、空冷するステップが続き、溶体化焼鈍され、急冷させるステップが続き、最後に、加熱され、空冷するステップが続く。
2021503550.tif 000002
【特許請求の範囲】
【請求項１】
ＢｅＣｕ合金から金属リングを作製するためのプロセスであって、
ＢｅＣｕ合金ビレットを約８００℃〜約８５０℃の温度において予熱することと、
前記ビレットを約７５０℃〜約８５０℃の温度において輪形状のプリフォームに鍛造することと、
前記プリフォームを約８１５℃〜約８３５℃の温度において浸漬させることと、
前記プリフォームを約７５０℃〜約８５０℃の温度においてリング圧延し、ある壁厚を有するリングを形成することと、
前記リングを約７８０℃〜約８００℃の温度において溶体化焼鈍し、前記リングを急冷させることが即座に続くことと、
前記リングを約３８５℃〜約４００℃の温度において熱処理することと
を含む、プロセス。
【請求項２】
前記予熱することは、少なくとも８時間の期間にわたって生じる、請求項１に記載のプロセス。
【請求項３】
前記浸漬させることは、２時間の最短期間にわたって生じる、請求項１に記載のプロセス。
【請求項４】
前記浸漬させることは、前記プリフォームが約６００℃以下の温度まで冷却した場合、少なくとも８時間の期間にわたって実施される、請求項３に記載のプロセス。
【請求項５】
前記溶体化焼鈍することは、少なくとも１．５時間の期間にわたって生じる、請求項１に記載のプロセス。
【請求項６】
前記熱処理することは、約３時間の期間にわたって生じる、請求項１に記載のプロセス。
【請求項７】
約３９３℃の温度において前記約３時間の期間を開始することと、前記温度を約４００℃まで上昇させることと、前記リングを、残りの時間期間にわたって、前記約４００℃の温度において熱処理することとをさらに含む、請求項６に記載のプロセス。
【請求項８】
前記予熱することおよび浸漬させることは、それぞれ、約８２０℃の温度において実施される、請求項１に記載のプロセス。
【請求項９】
前記リング圧延することは、前記壁厚を少なくとも５０％だけ低減させる、請求項１に記載のプロセス。
【請求項１０】
前記溶体化焼鈍することは、前記リングの壁厚の約２５ｍｍ毎に約３０分の期間にわたって実施される、請求項１に記載のプロセス。
【請求項１１】
前記リング圧延することおよび前記熱処理することの両方の後に前記リングを空冷することをさらに含む、請求項１に記載のプロセス。
【請求項１２】
金属リングであって、
約１．６重量％〜約２．０重量％のベリリウムを含むＢｅＣｕ合金であって、前記ＢｅＣｕ合金は、
少なくとも７６０ＭＰａの０．２％のオフセット降伏強度と、
少なくとも２７ＨＲＣのロックウェルＣ硬度と、
少なくとも６％の伸び率と
を有する、ＢｅＣｕ合金
を含む、金属リング。
【請求項１３】
前記ＢｅＣｕ合金は、約１．８重量％〜約２．０重量％のベリリウムを含む、または約１．８重量％〜約１．９重量％のベリリウムを含む、請求項１２に記載のリング。
【請求項１４】
前記ＢｅＣｕ合金はさらに、約０．２重量％〜約０．３重量％のコバルトを含む、請求項１２に記載のリング。
【請求項１５】
前記ＢｅＣｕ合金はさらに、約０．２重量％〜約０．６重量％の鉛を含む、請求項１２に記載のリング。
【請求項１６】
前記ＢｅＣｕ合金はさらに、（ニッケル＋コバルト）の合計が、約０．２重量％以上であり、（ニッケル＋コバルト＋鉄）の合計が、約０．６重量％以下になるように、ある量のニッケルと、コバルトと、随意に、鉄とを含む、請求項１２に記載のリング。
【請求項１７】
前記ＢｅＣｕ合金は、少なくとも２５％ＩＡＣＳの導電性を有する、請求項１２に記載のリング。
【請求項１８】
前記ＢｅＣｕ合金は、０．１ｍｍ以下の平均粒径を有する、または前記ＢｅＣｕ合金は、２７ＨＲＣ〜約３３ＨＲＣのロックウェルＣ硬度を有する、請求項１２に記載のリング。
【請求項１９】
金属リングを作製するためのプロセスであって、
約１．６重量％〜約２．０重量％のベリリウムを含むＢｅＣｕ合金から作製されるビレットを提供することと、
前記ビレットを、少なくとも８時間の期間にわたって、約８００℃〜約８５０℃の温度において予熱することと、
輪形状のプリフォームを、約７５０℃〜約８５０℃の温度において前記ビレットから形成することと、
前記プリフォームを、約２時間〜約８時間の期間にわたって、約８１５℃〜約８３５℃の温度において浸漬させることと、
前記プリフォームを、前記プリフォームが実質的に均一な壁厚を有するまで、約７５０℃〜約８５０℃の温度においてリング圧延し、空冷することが続くことと、
前記プリフォームを、少なくとも１．５時間の期間にわたって、約７８０℃〜約８００℃の温度において溶体化焼鈍し、急冷媒体内で急冷させることが即座に続くことと、
前記プリフォームを、約３時間の期間にわたって、約３８５℃〜約４００℃の温度において熱処理し、空冷することが続くことと、
前記プリフォームを機械加工し、所望される形状を有する前記金属リングを形成することと
を含む、プロセス。
【請求項２０】
金属リングを含むアモルファス金属鋳造装置であって、前記金属リングは、約１．６重量％〜約２．０重量％のベリリウムを含むＢｅＣｕ合金から作製され、前記ＢｅＣｕ合金は、
少なくとも７６０ＭＰａの０．２％のオフセット降伏強度と、
少なくとも２７ＨＲＣのロックウェルＣ硬度と、
少なくとも６％の伸び率と
を有する、アモルファス金属鋳造装置。
【発明の詳細な説明】
【技術分野】
【０００１】
（関連出願の相互参照）
本願は、参照することによって本明細書に完全に組み込まれる、２０１７年１１月１７日に出願された、米国仮特許出願第６２／５８７，５３３号の優先権を主張する。
【０００２】
本開示は、アモルファス金属を鋳造するために使用される、金属縁またはリングに関する。特に、本開示のリングは、ベリリウム−銅合金から作製される。それを作製するためのプロセスが、開示され、とりわけ、それに関して説明されるであろう。
【背景技術】
【０００３】
ベリリウム−銅（「ＢｅＣｕ」）合金は、それらの熱伝導性、強度、靭性、衝撃エネルギー、および耐腐食性の優れた組み合わせのために注目に値する。ＢｅＣｕ合金の付加的利点は、比較的に高い導電性と、超音波検査性と、良好な熱管理とを含む。本性質の組み合わせは、ＢｅＣｕ合金を広い範囲の用途に関して望ましいものにしてきた。しかしながら、ＢｅＣｕ合金のより経済的な処理が、求められる。
【０００４】
従来の金属リングは、表面品質寿命、延性、形成性、超音波検査性、伝導性、および微粒化の欠如に関連する問題を被っている。本明細書に開示される金属リングは、製品の製造を容易にし、コストを低減させながら、これらの課題に対処する。
【発明の概要】
【課題を解決するための手段】
【０００５】
本開示は、微細かつ均一な粒状構造を有するＢｅＣｕ金属リング、およびそれを形成するためのプロセスに関する。未加工のＢｅＣｕ鋳造物が、予め鍛造され、ＢｅＣｕビレットを形成するように変化される。一般に、熱処理および冷却サイクルが、実施され、リングが長い時間期間にわたって表面品質を維持することを可能にする材料性質を達成しながら、同時に、顧客が各鋳造リングからより高い生産性を得ることを可能にする。非常に大まかには、ＢｅＣｕビレットは、予熱され、鍛造するステップを介して熱間加工され、再度加熱され、リング圧延するステップを介して再度熱間加工され、空冷するステップが続き、溶体化焼鈍され、急冷させるステップが続き、最後に、加熱され、空冷するステップが続く。
【０００６】
本明細書の種々の実施形態に開示されるものは、ＢｅＣｕ合金から作製されるビレットを提供するステップを含む、金属リングを作製するためのプロセスである。ビレットは、少なくとも８時間の期間にわたって、約８２０℃を含む、約８００℃〜約８５０℃の温度において予熱される。ビレットは、次いで、ビレットを約７５０℃〜約８５０℃の温度において輪形状のプリフォームに鍛造することによって熱間加工される。鍛造するステップは、輪形状のビレットを作成するための、プレス鍛造するステップと、穿刺するステップとを含むことができる。
【０００７】
次いで、プリフォームは、約８２０℃を含む、約８１５℃〜約８３５℃の温度において浸漬される。本浸漬させるステップは、少なくとも２時間、または少なくとも８時間の期間にわたって行われることができる。いくつかの特定の実施形態では、プリフォームは、プリフォームが約６００℃以下の温度まで冷却した場合、少なくとも８時間の期間にわたって浸漬される。プリフォームは、次いで、７５０℃〜約８５０℃の温度においてプリフォームをリング圧延するステップを介して再度熱間加工され、望ましくは、リングの円周を中心として実質的に均一である、壁厚を有する、リングを形成する。
【０００８】
リング圧延するステップの後、リングは、空冷される。リングは、次いで、少なくとも１．５時間の期間にわたって、約７８０℃〜約８００℃の温度において溶体化焼鈍される。溶体化焼鈍するステップに即座に続いて、リングは、（水等の）急冷媒体内で急冷される。概して、急冷媒体は、急冷させるステップの前で約４０℃の最高温度、急冷させるステップの後で約５０℃の最高温度を有する。リングは、次いで、約３時間の期間にわたって、約３８５℃〜約４００℃の温度において熱処理することによって時効硬化される。特定の実施形態では、約３時間の期間は、約３９３℃の温度において開始し、温度は、約４００℃まで上昇される。４００℃の温度は、次いで、残りの時間期間にわたって維持される。熱処理するステップの後、リングは、空冷される。
【０００９】
いくつかの実施形態では、機械加工するステップが、最終的な所望される形状を達成するために、リング上で実施されることができる。
【００１０】
金属リングを作製するために使用されるＢｅＣｕ合金は、約１．８重量％〜約２．０重量％および約１．６重量％〜約１．８５重量％を含む、約１．６重量％〜約２．０重量％のベリリウム含有量を有する。いくつかの特定の実施形態では、ＢｅＣｕ合金は、約１．８重量％〜約１．９重量％のベリリウム含有量を有する。ＢｅＣｕ合金の残りは、通常、銅である。いくつかの実施形態では、ＢｅＣｕ合金はさらに、約０．２重量％〜約０．３重量％のコバルトを含む、またはさらに、約０．２重量％〜約０．６重量％の鉛を含む、またはさらに、（ニッケル＋コバルト）の合計が、約０．２重量％以上であり、（ニッケル＋コバルト＋鉄）の合計が、約０．６重量％以下になるように、ある量のニッケルと、コバルトと、随意に、鉄とを含む。
【００１１】
いくつかの実施形態では、リング圧延するステップによって達成される、熱間加工するステップは、壁厚を少なくとも５０％だけ低減させる。さらなる実施形態では、少なくとも７０％以上の壁厚の合計低減が、プロセス全体（すなわち、全てのプロセスステップ）にわたって達成される。
【００１２】
溶体化焼鈍するステップは、リングの壁厚の約２５ミリメートル（ｍｍ）毎に約３０分の期間にわたって実施されることができる。
【００１３】
本明細書の付加的な実施形態に開示されるものは、上記に説明されるプロセスによって作製される、金属リングである。金属リングは、約１．８重量％〜約２．０重量％および約１．８重量％〜約１．９重量％を含む、約１．６重量％〜約２．０重量％のベリリウム含有量を有し、残りは実質的に銅である、ＢｅＣｕ合金から作製される。ＢｅＣｕ金属リングはさらに、少なくとも７６０ＭＰａの０．２％のオフセット降伏強度、少なくとも２７ＨＲＣのロックウェルＣ硬度、少なくとも６％の伸び率、少なくとも２５％ＩＡＣＳの導電性、および／または０．１ｍｍ未満の平均粒径を有する。
【００１４】
本開示のこれらおよび他の非限定的な特性が、下記により具体的に開示される。
【図面の簡単な説明】
【００１５】
以下は、図面の簡単な説明であり、これは、本明細書に開示される例示的実施形態を例証する目的のために提示され、それを限定する目的のためにもたらされているものではない。
【００１６】
【図１】図１は、種々の熱処理および冷却ステップを含む、ベリリウム−銅（「ＢｅＣｕ」）合金から金属リングを作製する、第１の例示的プロセスに関するフローチャートである。
【００１７】
【図２】図２は、種々の熱処理および冷却ステップを含む、ＢｅＣｕ合金から金属リングを作製する、第２の例示的プロセスに関するフローチャートである。
【００１８】
【図３】図３は、本明細書に開示されるＢｅＣｕ金属リングを形成するために使用される例示的リング圧延機を利用する、圧延動作の図である。
【００１９】
【図４】図４は、本明細書に開示されるプロセスによって形成される、例示的ＢｅＣｕ金属リングプリフォームの断面図である。
【発明を実施するための形態】
【００２０】
本明細書に開示される構成要素およびプロセスのより完全な理解が、付随の図面の参照によって得られることができる。これらの図は、単に、本開示を実証する利便性およびその容易性に基づく略図であり、したがって、本デバイスまたはその構成要素の相対的サイズおよび寸法を示すこと、および／または例示的実施形態の範囲を定義または限定することは意図されない。
【００２１】
具体的な用語が、明確化のために以下の説明において使用されるが、これらの用語は、図面における例証のために選択される実施形態の特定の構造のみを指すことが意図され、本開示の範囲を定義または限定することは意図されない。図面および下記の以下の説明では、同様の数字表示は、同様の機能の構成要素を指すことを理解されたい。
【００２２】
文脈が明確に別様に指示しない限り、単数形「ａ」、「ａｎ」、および「ｔｈｅ」は、複数の指示物を含む。
【００２３】
本明細書および請求項において使用されるように、用語「ｃｏｍｐｒｉｓｉｎｇ（〜を備える）」は、「ｃｏｎｓｉｓｔｉｎｇ  ｏｆ（〜から成る）」および「ｃｏｎｓｉｓｔｉｎｇ  ｅｓｓｅｎｔｉａｌｌｙ  ｏｆ（〜から本質的に成る）」実施形態を含み得る。用語「ｃｏｍｐｒｉｓｅ（〜を備える）」、「ｉｎｃｌｕｄｅ（〜を含む）」、「ｈａｖｉｎｇ（〜を有する）」、「ｈａｓ（〜を有する）」、「ｃａｎ（〜することができる）」、「ｃｏｎｔａｉｎ（〜を含有する）」、およびそれらの変形例は、本明細書で使用されるように、明示された構成要素／ステップの存在を要求し、かつ他の構成要素／ステップの存在を可能にする、非制約的な移行句、用語、または単語であることが意図される。しかしながら、そのような説明は、列挙される構成要素／ステップ「から成る」および「から本質的に成る」ものとして組成またはプロセスを説明するものとも解釈されるべきであり、これは、そこから生じ得る任意の不純物に加えて、明示された構成要素／ステップのみの存在を可能にし、他の構成要素／ステップを除外する。
【００２４】
本願の明細書および請求項内の数値は、値を決定するために、同一の数の有効数字まで丸められると同一になる数値と、述べられる値から、本願に説明されるタイプの従来の測定技法の実験誤差未満だけ異なる数値とを含むものとして理解されるべきである。
【００２５】
本明細書に開示される全ての範囲は、列挙される終点を含み、独立して組み合わせ可能である（例えば、「２グラム〜１０グラム」の範囲は、終点（すなわち、２グラムおよび１０グラム）と、全ての中間値とを含む）。
【００２６】
用語「約」は、その値の基本機能を変化させることなく変動し得る、任意の数値を含むために使用されることができる。ある範囲と併用されると、「約」はまた、２つの終点の絶対値によって定義される範囲も開示し、例えば、「約２〜約４」はまた、「２〜４」の範囲も開示する。用語「約」は、示される数の±１０％を指し得る。
【００２７】
本開示は、規定された温度において生じる、金属合金／物品を処理するためのステップに言及する。本明細書に言及される温度は、金属合金が暴露される大気の温度、すなわち、加熱デバイス（例えば、炉）が設定される温度であることに留意されたい。金属合金自体が、必ずしもこれらの温度に到達しているわけではない。
【００２８】
本開示は、「均一な」壁厚に言及する。本用語は、壁厚が変動することを可能にし、同一の数の有効数字まで丸められると同一になる数値と、述べられる値から、従来の測定技法の実験誤差未満だけ異なる数値とを含むものとして理解されるべきである。
【００２９】
金属縁またはリングは、限定ではないが、ベアリング、クラッチ、結合具、駆動部、フランジ等のための使用を含む、産業機械、風力発電所、高出力ギヤ、海洋工学、旋回ベアリングのためのリングおよび支持リング、タービン、発電機、変圧器、油圧モータ、弁、パイプライン、繊維機械、タンク／圧力容器、ギヤリング、航空宇宙および宇宙飛行、飼料圧接機、製鋼所に関連する、プロセスおよび機器において使用される。しかしながら、従来のリングは、急速に摩耗し、これは、毎年購入される必要があるリングの数を増加させる。
【００３０】
本明細書に開示されるベリリウム−銅リングは、リングの表面が、より長い時間期間にわたるさらなる安定性を達成することを可能にし、表面を再加工する、または交換用リングを購入する必要が生じる前に、より多くの金属が、リングを横断して鋳造されることを可能にする、材料性質を付与する、新規の熱処理プロセスによって生産される。特に、本開示される金属リングは、下記にさらに詳細に説明される熱処理および急冷／冷却サイクルによって改良を施すことが可能である性質の組み合わせを提供する、ベリリウム−銅（「ＢｅＣｕ」）合金から作製される。そのような強化された性質は、限定ではないが、降伏強度、硬度、延性、導電性、微細かつ均一な粒状構造、および超音波検査性を含む。微細かつ均一な粒状構造および最大伝導率は、過時効プロセスステップを連続させることが続く、過時効および過度の溶体化焼鈍によって生産される。
【００３１】
図１を参照すると、第１の実施形態による、種々の熱処理および急冷／冷却サイクルを含む、金属リングを作製する例示的プロセス（Ｓ１００）が、Ｓ１０１において開始する。Ｓ１０２において、ＢｅＣｕ金属合金ビレットが、提供または受容される。Ｓ１０４において、ビレットは、少なくとも８時間の期間にわたって、約８２０℃を含む、約８００℃〜約８５０℃の温度において予熱される。本予熱するステップは、後続のステップが、ビレット内の金属合金の全体に均一に影響を及ぼすように、ビレットの厚さ全体を通して可能な限り均一な温度を得ることが意図される。
【００３２】
Ｓ１０６において、ビレットは、輪形状のプリフォームに熱間加工される。特に、ビレットは、輪形状のプリフォームに鍛造される。熱間加工は、概して、合金の再結晶化温度を上回る温度において、合金の断面が低減され、所望される形状および寸法を作製する、金属形成プロセスである。これは、概して、機械的性質の指向性を低減させ、新しい等軸微細構造を生産する。
【００３３】
鍛造は、ワークピースの厚さが、熱および圧力の印加によって圧縮され、その横断面を拡張させるか、または、その形状を別様に変化させる、プロセスである。これは、合金を可塑的に変形させ、概して、再結晶化温度を上回る温度で実施される。これは、機械的性質を改良し、延性を改良し、さらに、合金を均質化させ、粗粒子を微細化する。
【００３４】
鍛造の間、熱間加工は、概して、鍛造欠陥を回避するための制御された温度範囲内に維持されなければならない。例えば、過度に高い温度は、初期融解をもたらし得、過度に低い温度は、表面の亀裂をもたらし得る。いずれにしても、鍛造温度は、過剰な微細構造粒の成長を助長することなく再結晶化を可能にするために十分に高くあるべきである。故に、Ｓ１０６の熱間加工するステップは、約７５０℃〜約８５０℃の温度において実施される。好ましくは、約７７０℃〜約８３４℃の温度が、熱間加工するステップの間、維持される。
【００３５】
本第１の熱間加工するステップは、限定ではないが、プレス鍛造するステップと、穿刺するステップとを含む、種々の鍛造ステップによって実施されることができる。プレス鍛造は、ＢｅＣｕビレット上への圧力の緩慢かつ継続的な印加を指す。特に、プレス鍛造は、概して、圧力が、ビレットの縦軸に作用し、ビレットをパンケーキ形状に形成させる、ＢｅＣｕビレットの据え込みを含む。据え込みはまた、ビレット内に指向性の粒流をもたらす。穿刺するステップの間、孔が、プレス鍛造するステップの間に平坦にされている、ＢｅＣｕビレットの中央に開けられる。穿刺するステップの結果として、ＢｅＣｕビレットは、輪形状のプリフォームに変形され、リング形状は、略トロイダル型または「ドーナツ状」になる。打抜するステップが、随意に、穿刺するステップの代わりに、またはそれとの組み合わせにおいて実施されることができ、打抜は、ＢｅＣｕビレットの中央部分からスラグを除去する。
【００３６】
Ｓ１０８において、プリフォームは、約８２０℃を含む、約８１５℃〜約８３５℃の温度において浸漬される。再び、これは、後続の処理のために、ビレットの厚さ全体を通して可能な限り均一な温度を得ることが意図される。本浸漬させるステップは、概して、少なくとも２時間にわたって生じ、いくつかの実施形態では、少なくとも８時間の期間にわたって生じてもよい。特定の実施形態では、浸漬させるステップは、約２時間〜約８時間の期間にわたって生じる。
【００３７】
Ｓ１１０において、リング圧延するステップが、約７５０℃〜約８５０℃の温度においてプリフォーム上で実施され、均一な壁厚を有するリングを形成し、空冷するステップが続く。温度は、リング圧延するステップ全体の間、維持されるべきである。リング圧延するステップは、好ましくは、約７７０℃〜約８３４℃の温度において実施される。リング圧延するステップは、壁厚を少なくとも５０％だけ低減させる。言い換えると、輪形状のプリフォーム上で実施される熱間加工鍛造するステップは、概して、鋳造物の面積を少なくとも５０％だけ低減させる。
【００３８】
リング圧延するステップに続いて、リングは、空冷される。この点について、ＢｅＣｕリングは、炉から除去され、周囲温度に暴露される。所望される場合、空冷するステップが、アクティブであることができ、すなわち、周囲空気が、リングに向かって吹送される。
【００３９】
Ｓ１１２において、リングは、少なくとも１．５時間の期間にわたって、約７８０℃〜約８００℃の温度において溶体化焼鈍される。一般に、Ｓ１１２の溶体化焼鈍するステップは、リングの壁厚の約２５ｍｍ毎に約３０分の期間にわたって実施されるべきである。
【００４０】
溶体化焼鈍するステップは、Ｓ１１４において、リングを急冷媒体内で急冷させるステップが、即座に続く。急冷媒体は、急冷させるステップの前で約４０℃の最高温度、急冷させるステップの後で約５０℃の最高温度を有するべきである。本タイプの急冷は、ＢｅＣｕリングの温度を急速に変化させ、概して、単相をもたらす。
【００４１】
Ｓ１１６において、リングは、約３時間の期間にわたって、約３８５℃〜約４００℃の温度において熱処理することによって時効硬化され、空冷するステップが続く。リングの機械加工が、随意に、Ｓ１１８において実施されることができる。これらのステップの結果として、微細かつ均一な粒径を伴うＢｅＣｕ金属リングが、形成される。
【００４２】
図２を参照すると、第２の実施形態に従って金属リングを作製する別の例示的プロセス（Ｓ２００）が、Ｓ２０１において開始する。Ｓ２０２において、ＢｅＣｕ金属合金ビレットが、提供される。Ｓ２０４において、ビレットは、少なくとも８時間の期間にわたって、約８２０℃を含む、約８００℃〜約８５０℃の温度において予熱される。Ｓ２０６において、ビレットは、輪形状のプリフォームに熱間加工される。再び、熱間加工は、概して、上記で議論されるように、鍛造欠陥を回避するために制御された温度範囲内に維持されなければならない。故に、ビレットは、約７５０℃〜約８５０℃の温度において輪形状のプリフォームに鍛造される。好ましくは、約７７０℃〜約８３４℃の温度が、熱間加工するステップの間、維持される。
【００４３】
Ｓ２０８において、プリフォームが、約６００℃以下の温度まで冷却した場合、プリフォームは、少なくとも８時間を含む、約８時間の期間にわたって、約８２０℃を含む、約８１５℃〜約８３５℃の温度において浸漬される。Ｓ２１０において、リング圧延するステップが、約７５０℃〜約８５０℃の温度において、プリフォーム上で実施され、均一な壁厚を有するリングを形成し、空冷するステップが続く。再び、リング圧延するステップは、好ましくは、約７７０℃〜約８３４℃の温度において実施される。Ｓ２１２において、リングは、少なくとも１．５時間の期間にわたって、約７８０℃〜約８００℃の温度において溶体化焼鈍される。一般に、Ｓ２１２の溶体化焼鈍するステップは、リングの壁厚の約２５ｍｍ毎に約３０分の期間にわたって実施される。
【００４４】
溶体化焼鈍するステップは、Ｓ２１４において、リングを急冷媒体内で急冷させるステップが即座に続く。急冷媒体は、通常、水である。急冷媒体は、急冷させるステップの前で約４０℃の最高温度、急冷させるステップの後で約５０℃の最高温度を有するべきである。
【００４５】
Ｓ２１６において、リングは、約３時間の期間にわたって約３８５℃〜約４００℃の温度において熱処理することによって時効硬化され、空冷するステップが続く。リングの機械加工が、随意に、Ｓ２１８において実施されることができる。微細かつ均一な粒径を伴うＢｅＣｕアモルファス金属リングが、形成される。
【００４６】
図１および図２に図示される特定の実施形態では、熱処理するステップ（Ｓ１１６、Ｓ２１６）の間、約３時間の期間が、約３９３℃の温度において開始する。温度は、約４００℃まで上昇され、温度は、残りの時間期間にわたって本温度に維持される。
【００４７】
より一般的には、図１および図２に図示されるプロセスは、微細かつ均一な粒径を有するＢｅＣｕリングを作製するステップに関連する。未加工のＢｅＣｕ鋳造物が、予め鍛造され、リングが作製される、ビレットに変えられる。ＢｅＣｕ金属合金ビレットが、提供される（Ｓ１０２、Ｓ２０２）。ビレットは、少なくとも８時間の第１の時間期間にわたって、約８２０℃を含む、約８００℃〜約８５０℃の第１の温度において予熱される（Ｓ１０４、Ｓ２０４）。ビレットの第１の熱間加工鍛造するステップが、実施され、輪形状のプリフォームを作成する（Ｓ１０６、Ｓ２０６）。輪形状のプリフォームは、次いで、少なくとも２時間の第２の時間期間にわたって、約８１５℃〜約８３５℃の第２の温度において浸漬される（Ｓ１０８、Ｓ２０８）。第２の熱間加工鍛造するステップが、リング圧延するステップによって実施され、空冷するステップが続き、均一な壁厚を有するリングを形成する（Ｓ１１０、Ｓ２１０）。リングは、次いで、第３の時間期間にわたって、約７８０℃〜約８００℃の第３の温度に暴露される（Ｓ１１２、Ｓ２１２）。第３の温度および第３の時間期間の直後に、リングは、急冷させるステップによって冷却される（Ｓ１１４、Ｓ２１４）。リングは、次いで、第４の時間期間にわたって、第１、第２、および第３の温度未満である第４の温度まで加熱され、最終的な周囲温度まで空冷するステップが続き、微細かつ均一な粒径を伴うリングを生産する（Ｓ１１６、Ｓ２１６）。所望される場合、機械加工するステップが、リング上で実施されることができる（Ｓ１１８、Ｓ２１８）。機械加工するステップは、ＢｅＣｕ金属リングのための所望される最終形状を達成するために、限定ではないが、鋸切断、穿孔、ねじ立て、掘削、フライス、旋削、研削、バニシング、リーミング、放電加工（「ＥＤＭ」）等を含んでもよい。ＢｅＣｕ金属リングの最終形状は、リングが使用される用途に基づくものであってもよい。
【００４８】
図１および図２に図示されるプロセスは、概して、少なくとも７０％の壁厚の合計低減をもたらす。一般に、ＢｅＣｕの輪形状のプリフォームのための低減比は、変形が作用区分全体を穿通することを可能にするために十分に大きくあるべきである。特に、リング圧延するステップの最終パス上での部分的な穿通は、ＢｅＣｕリング内の所望される均一な動的再結晶化を生産しないであろう。不十分な変形は、プロセスステップにおける時効硬化の後、微細構造および機械的性質の不均一性をもたらし得る（Ｓ１１６、Ｓ２１６）。
【００４９】
低減の程度は、熱間リング圧延するステップの前後、または予熱するステップの前、または熱処理するステップまたは随意の仕上げのステップの後に、以下の公式に従って、リング壁の断面積の変化を測定することによって決定されることができる。
％ＨＷ＝１００＊［Ａ０−Ａｆ］／Ａ０
（式中、Ａ０は、熱間加工するステップの前の初期断面積または原断面積であり、Ａｆは、熱間加工するステップの後の最終断面積である。断面積の変化は、通常、合金の厚さの変化のみに起因し、そのため、％ＨＷもまた、初期および最終の厚さを使用して同様に計算され得ることに留意されたい。）
【００５０】
本明細書に説明される熱処理プロセスにおいて使用される、炉は、好ましくは、高温測定に関する、ＡＭＳ２７５０またはＮＯＲＳＯＫと同等のものの要件を満たす。プロセスステップ（Ｓ１１２、Ｓ２１２）の溶体化焼鈍は、好ましくは、クラス５の炉において、より好ましくは、クラス２の炉において実施される。（Ｓ１１６、Ｓ２１６）の時効硬化または熱処理のステップは、好ましくは、クラス２の炉において実施される。炉のクラス定義は、ＡＭＳ２７５０またはＮＯＲＳＯＫと同等のものに記述されている。
【００５１】
図１および図２によって図示される両方の実施形態では、第２の熱間加工鍛造するステップ（Ｓ１１０、Ｓ２１０）は、概して、圧延機上でリング圧延することによって実施される。リング圧延機３０２を含む、例示的リング圧延動作３００が、図３に図示される。リング圧延するステップの間、ＢｅＣｕの輪形状のプリフォーム３０４は、アイドラロール３０６にわたって設置される。アイドラロール３０６は、概して、輪形状のプリフォーム３０４の中空の中心部分３０８の中に配置され、その内側表面３１０または直径に対して作用する。駆動ロール３１２が、概して、輪形状のプリフォームの外側表面３１４または直径に対して配置される。上側軸方向ローラ３１６が、プリフォームの上面３２０に対して配置される。下側軸方向ローラ３１８が、プリフォームの底面３２２に対して配置される。
【００５２】
圧力が、アイドラロール３０６、駆動ロール３１２、上側軸方向ローラ３１６、および下側軸方向ローラ３１８によってプリフォーム３０４に継続的に印加される。圧力は、リングの所望される内径、外径、高さ、および／または壁厚が達成されるまで、継続的に印加される。概して、リング圧延するステップは、再結晶化の後、粒径差を最小限にさせるためにリングの断面をできる限り均一に徹底的に加工することを目標に実施される。約０．１ｍｍ未満の平均粒径が、望ましい。
【００５３】
図４は、プリフォーム３０４の断面図であり、これはまた、完成されたリングも表し得る。プリフォームは、内径Ｄｉと、外径Ｄｏとを有する。リングの壁厚Ｔは、２つの直径間の差異である。リングはまた、高さＨを有する。直径は、中心軸３０５から測定される。
【００５４】
いくつかの実施形態では、ＢｅＣｕリングは、約３５０ｍｍ〜約２，０００ｍｍを含む、約２５０ｍｍ〜約８，０００ｍｍの外径Ｄｏを有してもよい。ＢｅＣｕリングの内径Ｄｉは、少なくとも約１５０ｍｍ〜約３５０ｍｍであってもよい。ＢｅＣｕリングは、概して、約７００ｍｍ〜約８００ｍｍ未満の壁厚Ｔを有する。ＢｅＣｕリングの高さＨは、概して、約２００ｍｍ〜約３００ｍｍを含む、約２０ｍｍ〜約９００ｍｍである。
【００５５】
内側表面３１０は、概して、平滑である。外側表面３１４、上側表面３２０、および下側表面３２２は、平坦であるものとして示されるが、それらは、リングが使用されるべき用途／デバイスに関して所望されるように成形されることができる。
【００５６】
上記に説明される例示的プロセスステップの結果として、種々の有利な性質を有する、ＢｅＣｕから作製される金属リングが、形成される。これらの有利な性質は、限定ではないが、強度、硬度、延性、導電性、および微細化された粒径を含む。特に、有利な性質は、少なくとも７６０ＭＰａの０．２％のオフセット降伏強度と、約２７ＨＲＣ〜約３３ＨＲＣのロックウェルＣ硬度と、少なくとも６％の伸び率と、国際焼鈍銅規格（「ＩＡＣＳ」、１００％ＩＡＣＳは、５．８×１０７ジーメンス／メートルまたは１．７２マイクロオーム−ｃｍに等しい）の少なくとも２５％の導電性と、０．１ｍｍ未満の平均粒径との任意の組み合わせを含む。平均粒径は、圧延されたリングから得られた薄片上で、かつ仕上げ処理された部品に近接する薄片の内面上で軸方向に測定される。０．２％のオフセット降伏強度は、ＡＳＭ  Ｅ８に従って測定される。ロックウェルＣ硬度は、ＡＳＴＭ  Ｅ１８に従って測定される。伸び率は、ＡＳＴＭ  Ｅ３に従って測定される。導電性は、ＡＳＴＭ  Ｅ１００４に従って測定される。
【００５７】
金属リングを形成するために使用される、ＢｅＣｕ合金は、約１．８重量％〜約２．０重量％および約１．８重量％〜約１．９重量％のベリリウムを含む、約１．６重量％〜約２．０重量％のベリリウムを含む。
【００５８】
ＢｅＣｕ合金はまた、少量のコバルト（Ｃｏ）、ニッケル（Ｎｉ）、鉄（Ｆｅ）、および／または鉛（Ｐｂ）を含むことができる。いくつかの実施形態では、ＢｅＣｕ合金はさらに、約０．２重量％〜約０．３重量％のコバルトを含んでもよい。さらに他の実施形態では、約０．２重量％〜約０．６重量％の鉛が、ＢｅＣｕ合金中に含まれてもよい。
【００５９】
他の実施形態では、ＢｅＣｕ合金中のコバルトおよびとニッケルの合計は、少なくとも０．２重量％である。他の実施形態では、ＢｅＣｕ合金中のコバルト、ニッケル、および鉄の合計は、最大で０．６重量％である。これは、３つの元素全てが存在することを要求するものではないことに留意されたい。そのような合金は、ニッケルまたはコバルトのうちの少なくとも１つを含有し得るが、潜在的に、ニッケルまたはコバルトのみを含有し得る。鉄の存在は、要求されていないが、いくつかの特定の実施形態では、鉄は、約０．１重量％以上の量（述べられる限界まで）で存在する。
【００６０】
いくつかの特定の実施形態では、ＢｅＣｕ合金は、約１．８重量％〜約２．０重量％のベリリウムと、少なくとも０．２重量％のコバルトおよびニッケルの合計と、最大で０．６重量％のコバルト、ニッケル、および鉄の合計と、残りの銅とを含む。本合金は、Ａｌｌｏｙ２５としてＭａｔｅｒｉｏｎ  Ｃｏｒｐｏｒａｔｉｏｎから商業的に入手可能である。Ａｌｌｏｙ２５は、約１３１ＧＰａの弾性係数と、約８．３６ｇ／ｃｃの密度と、２５℃における、約１０５Ｗ／（ｍ・Ｋ）の熱伝導性と、熱処理前で約１３０ＭＰａ〜約２８０ＭＰａの０．２％のオフセット降伏強度と、熱処理前で約４１０ＭＰａの最低最終引張強度と、熱処理前で３５％の最低伸び率とを有する。
【００６１】
いくつかの特定の実施形態では、ＢｅＣｕ合金は、約１．６重量％〜約１．８５重量％のベリリウムと、少なくとも０．２重量％のコバルトおよびニッケルの合計と、最大で０．６重量％のコバルト、ニッケル、および鉄の合計と、残りの銅とを含む。本合金は、Ａｌｌｏｙ１６５としてＭａｔｅｒｉｏｎ  Ｃｏｒｐｏｒａｔｉｏｎから商業的に入手可能である。Ａｌｌｏｙ１６５は、約１３１ＧＰａの弾性係数と、約８．４１ｇ／ｃｃの密度と、２５℃において約１０５Ｗ／（ｍ・Ｋ）の熱伝導性と、熱処理前で約１３０ＭＰａ〜約２８０ＭＰａの０．２％のオフセット降伏強度と、熱処理前で約４１０ＭＰａの最低最終引張強度と、熱処理前で３５％の最低伸び率とを有する。
【００６２】
他の実施形態では、ＢｅＣｕ合金は、約１．６重量％〜約２．０重量％のベリリウムと、約０．２重量％〜約０．３重量％のコバルトと、残りの銅とを含む。本合金は、ＭｏｌｄＭａｘ  ＨＨ（登録商標）またはＭｏｌｄＭａｘ  ＬＨ（登録商標）としてＭａｔｅｒｉｏｎ  Ｃｏｒｐｏｒａｔｉｏｎから商業的に入手可能である。
【００６３】
ＭｏｌｄＭａｘ  ＨＨ（登録商標）は、約１３１ＧＰａの弾性係数と、約８．３６ｇ／ｃｃの密度と、２５℃において約１３０Ｗ／（ｍ・Ｋ）の熱伝導性と、約１，０００ＭＰａの０．２％のオフセット降伏強度と、約１，１７０ＭＰａの典型的最終引張強度と、５％の典型的伸び率とを有する。
【００６４】
ＭｏｌｄＭａｘ  ＬＨ（登録商標）は、約１３１ＧＰａの弾性係数と、約８．３６ｇ／ｃｃの密度と、２５℃において約１５５Ｗ／（ｍ・Ｋ）の熱伝導性と、約７６０ＭＰａの０．２％のオフセット降伏強度と、約９６５ＭＰａの典型的最終引張強度と、１５％の典型的伸び率とを有する。
【００６５】
他の特定の実施形態では、ＢｅＣｕ合金は、約１．８重量％〜約２．０重量％のベリリウムと、少なくとも０．２重量％のコバルトおよびニッケルの合計と、最大で０．６重量％のコバルト、ニッケル、および鉄の合計と、約０．２重量％〜約０．６重量％の鉛と、残りの銅とを含む。本合金は、Ａｌｌｏｙ  Ｍ２５としてＭａｔｅｒｉｏｎ  Ｃｏｒｐｏｒａｔｉｏｎから商業的に入手可能である。Ａｌｌｏｙ  Ｍ２５は、約１３１ＧＰａの弾性係数と、約８．３６ｇ／ｃｃの密度と、２５℃において約１０５Ｗ／（ｍ・Ｋ）の熱伝導性と、熱処理前で約１３０ＭＰａ〜約２５０ＭＰａの０．２％のオフセット降伏強度と、熱処理前で約４１０ＭＰａの最低最終引張強度と、熱処理前で２０％の最低伸び率とを有する。
【００６６】
いくつかの特定の実施形態では、ＢｅＣｕ合金は、約１．８重量％〜約２．０重量％のベリリウムと、少なくとも０．２重量％のコバルトおよびニッケルの合計と、最大で０．６重量％のコバルト、ニッケル、および鉄の合計と、残りの銅とを含む。本合金は、Ａｌｌｏｙ  １９０としてＭａｔｅｒｉｏｎ  Ｃｏｒｐｏｒａｔｉｏｎから商業的に入手可能である。Ａｌｌｏｙ  １９０は、約１３１ＧＰａの弾性係数と、約８．３６ｇ／ｃｃの密度と、２５℃において約１０５Ｗ／（ｍ・Ｋ）の熱伝導性とを有する。
【００６７】
いくつかの特定の実施形態では、ＢｅＣｕ合金は、約１．８重量％〜約２．０重量％のベリリウムと、少なくとも０．２重量％のコバルトおよびニッケルの合計と、最大で０．６重量％のコバルト、ニッケル、および鉄の合計と、残りの銅とを含む。本合金は、Ａｌｌｏｙ２９０としてＭａｔｅｒｉｏｎ  Ｃｏｒｐｏｒａｔｉｏｎから商業的に入手可能である。Ａｌｌｏｙ２９０は、約１３１ＧＰａの弾性係数と、約８．３６ｇ／ｃｃの密度と、２５℃において約１０５Ｗ／（ｍ・Ｋ）の熱伝導性とを有する。
【００６８】
上記に手短に言及されるように、本開示のリングのためにＢｅＣｕ合金を使用することに対する１つの利点は、超音波検査を実施するための能力である。超音波検査は、欠陥検出／評価、寸法測定、材料の質特性評価、およびさらなるもののために使用され得る、有用かつ汎用性のある非破壊試験技法である。超音波試験は、概して、ＡＭＳ  ２１５４タイプＩおよびクラスＡ、またはＥＮ１０２２８−４、クラス３と同等のものに従って実施される。ＢｅＣｕリングのサイズに応じて、超音波検査に先立ってリングを予め加工し、超音波検査のためのより良好な表面仕上げを提供し、仕上げ加工に先立って、リングの任意の移動を可能にすることが必要であり得る。
【００６９】
本開示は、例示的実施形態を参照して説明されている。修正および改変が、前述の発明を実施するための形態を熟読および理解することに応じて、当業者に想起されるであろう。本開示は、添付の請求項またはそれらの均等物の範囲内に該当する限りにおいて、そのような修正および改変全てを含むものとして解釈されることが意図される。
【図１】
2021503550.tif 000003
【図２】
2021503550.tif 000004
【図３】
2021503550.tif 000005
【図４】
2021503550.tif 000006
【国際調査報告】
2021503550.tif 000007
2021503550.tif 000008
2021503550.tif 000009